(57)【要約】      （修正有）【課題】感度特性及びドラム外観に優れる電子写真感光体を提供する。【解決手段】電子写真感光体は、導電性基体と、感光層とを備える。感光層は、電荷発生剤と、正孔輸送剤と、バインダー樹脂とを含む。正孔輸送剤は、一般式（ＨＴＭ）で表されるターフェニル誘導体である。一般式（ＨＴＭ）中、Ｒ1及びＲ5のうちの一方は、メチル基又はエチル基を表す。Ｒ1及びＲ5のうちの他方は、水素原子、メチル基又はエチル基を表す。Ｒ2、Ｒ4、Ｒ6、Ｒ8及びＲ9は、各々独立に、水素原子又はメチル基を表す。Ｒ3及びＲ7は、各々独立に、水素原子、メチル基又はメトキシ基を表す。2019078869.tif 000021【選択図】なし【特許請求の範囲】
【請求項１】
導電性基体と、感光層とを備える電子写真感光体であって、
前記感光層は、電荷発生剤と、正孔輸送剤と、バインダー樹脂とを含み、
前記正孔輸送剤は、一般式（ＨＴＭ）で表されるターフェニル誘導体である、電子写真感光体。
【化１】
2019078869.tif 000015
前記一般式（ＨＴＭ）中、
Ｒ1及びＲ5のうちの一方は、メチル基又はエチル基を表し、
Ｒ1及びＲ5のうちの他方は、水素原子、メチル基又はエチル基を表し、
Ｒ2、Ｒ4、Ｒ6、Ｒ8及びＲ9は、各々独立に、水素原子又はメチル基を表し、
Ｒ3及びＲ7は、各々独立に、水素原子、メチル基又はメトキシ基を表す。
【請求項２】
前記一般式（ＨＴＭ）中、
Ｒ2、Ｒ4、Ｒ6、Ｒ8及びＲ9は、水素原子を表す、請求項１に記載の電子写真感光体。
【請求項３】
前記ターフェニル誘導体は、化学式（ＨＴＭ−１）、（ＨＴＭ−２）、（ＨＴＭ−３）、（ＨＴＭ−４）又は（ＨＴＭ−５）で表される、請求項１又は２に記載の電子写真感光体。
【化２】
2019078869.tif 000016
【請求項４】
前記バインダー樹脂は、化学式（ＰＣ−１）又は（ＰＣ−２）で表される繰返し単位を有する、請求項１〜３の何れか一項に記載の電子写真感光体。
【化３】
2019078869.tif 000017
【請求項５】
前記バインダー樹脂は、一般式（ＰＡＲ）で表されるポリアリレート樹脂である、請求項１〜３の何れか一項に記載の電子写真感光体。
【化４】
2019078869.tif 000018
前記一般式（ＰＡＲ）中、
Ｒ11及びＲ14は、水素原子又はメチル基を表し、
Ｒ12、Ｒ13、Ｒ15及びＲ16は、各々独立に、水素原子又は炭素原子数１以上１０以下のアルキル基を表し、
Ｒ12とＲ13とは、互いに結合して炭素原子数５以上１２以下のシクロアルキリデン基を表してもよく、
Ｒ15とＲ16とは、互いに結合して炭素原子数５以上１２以下のシクロアルキリデン基を表してもよく、
Ｘは、化学式（１−１）又は（１−２）で表される二価の置換基である。
【化５】
2019078869.tif 000019
【請求項６】
前記ポリアリレート樹脂は、化学式（ＰＡＲ−１）、（ＰＡＲ−２）、（ＰＡＲ−３）又は（ＰＡＲ−４）で表される、請求項５に記載の電子写真感光体。
【化６】
2019078869.tif 000020
【請求項７】
前記感光層は、電荷発生層と、電荷輸送層とを備え、
前記電荷発生層は、前記電荷発生剤を含有し、
前記電荷輸送層は、前記正孔輸送剤及び前記バインダー樹脂を含有する、請求項１〜６の何れか一項に記載の電子写真感光体。
【請求項８】
前記電荷発生剤は、Ｙ型チタニルフタロシニアン顔料である、請求項１〜７の何れか一項に記載の電子写真感光体。
【発明の詳細な説明】
【技術分野】
【０００１】
本発明は、電子写真感光体に関する。
【背景技術】
【０００２】
電子写真感光体は、電子写真方式の画像形成装置に用いられる。電子写真感光体としては、例えば、積層型電子写真感光体又は単層型電子写真感光体が用いられる。電子写真感光体は、感光層を備える。積層型電子写真感光体は、感光層として、電荷発生の機能を有する電荷発生層と、電荷輸送の機能を有する電荷輸送層とを備える。単層型電子写真感光体は、感光層として、電荷発生の機能と電荷輸送の機能とを有する単層型感光層を備える。
【０００３】
特許文献１に記載の電子写真感光体が備える感光層は、例えば、下記化学式（ＨＴＭ−Ａ）で表される化合物を含有する。
【０００４】
【化１】
2019078869.tif 000002
【先行技術文献】
【特許文献】
【０００５】
【特許文献１】特開２０１１−５９３７１号公報
【発明の概要】
【発明が解決しようとする課題】
【０００６】
しかし、特許文献１に記載の電子写真感光体では、感度特性が不十分であり、かつ感光体表面における結晶化の発生を十分に抑制することができなかった。
【０００７】
本発明は、上記課題に鑑みてなされたものであり、その目的は、感度特性及びドラム外観に優れる電子写真感光体を提供することである。
【課題を解決するための手段】
【０００８】
本発明の電子写真感光体は、導電性基体と、感光層とを備える。前記感光層は、電荷発生剤と、正孔輸送剤と、バインダー樹脂とを含む。前記正孔輸送剤は、一般式（ＨＴＭ）で表されるターフェニル誘導体である。
【０００９】
【化２】
2019078869.tif 000003
【００１０】
前記一般式（ＨＴＭ）中、Ｒ1及びＲ5のうちの一方は、メチル基又はエチル基を表す。Ｒ1及びＲ5のうちの他方は、水素原子、メチル基又はエチル基を表す。Ｒ2、Ｒ4、Ｒ6、Ｒ8及びＲ9は、各々独立に、水素原子又はメチル基を表す。Ｒ3及びＲ7は、各々独立に、水素原子、メチル基又はメトキシ基を表す。
【発明の効果】
【００１１】
本発明の電子写真感光体は、感度特性及びドラム外観に優れる。
【図面の簡単な説明】
【００１２】
【図１】（ａ）、（ｂ）及び（ｃ）は、それぞれ、本発明の本実施形態に係る電子写真感光体の一例を示す概略断面図である。
【図２】（ａ）、（ｂ）及び（ｃ）は、それぞれ、本発明の本実施形態に係る電子写真感光体の別の例を示す概略断面図である。
【発明を実施するための形態】
【００１３】
以下、本発明の実施形態について詳細に説明する。本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。
【００１４】
以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１５】
以下、炭素原子数１以上１０以下のアルキル基、炭素原子数１以上６以下のアルキル基、炭素原子数１以上４以下のアルキル基、炭素原子数１以上３以下のアルキル基、炭素原子数１以上６以下のアルコキシ基、炭素原子数６以上１４以下のアリール基及び炭素原子数５以上１２以下のシクロアルキリデン（ｃｙｃｌｏａｌｋｙｌｉｄｅｎｅ）基は、何ら規定していなければ、それぞれ次の意味である。
【００１６】
炭素原子数１以上１０以下のアルキル基は、直鎖状又は分枝鎖状で非置換である。炭素原子数１以上１０以下のアルキル基としては、例えば、メチル基、エチル基、ｎ−プロピル基、イソプロピル基、ｎ−ブチル基、ｓ−ブチル基、ｔ−ブチル基、ペンチル基、イソペンチル基、ネオペンチル基、ヘキシル基、へプチル基、オクチル基、ノニル基又はデシル基が挙げられる。
【００１７】
炭素原子数１以上６以下のアルキル基は、直鎖状又は分枝鎖状で非置換である。炭素原子数１以上６以下のアルキル基としては、例えば、メチル基、エチル基、ｎ−プロピル基、イソプロピル基、ｎ−ブチル基、ｓ−ブチル基、ｔ−ブチル基、ペンチル基、イソペンチル基、ネオペンチル基又はヘキシル基が挙げられる。
【００１８】
炭素原子数１以上４以下のアルキル基は、直鎖状又は分枝鎖状で非置換である。炭素原子数１以上４以下のアルキル基としては、例えば、メチル基、エチル基、ｎ−プロピル基、イソプロピル基、ｎ−ブチル基、ｓ−ブチル基又はｔ−ブチル基が挙げられる。
【００１９】
炭素原子数１以上３以下のアルキル基は、直鎖状又は分枝鎖状で非置換である。炭素原子数１以上３以下のアルキル基としては、例えば、メチル基、エチル基、ｎ−プロピル基又はイソプロピル基が挙げられる。
【００２０】
炭素原子数１以上６以下のアルコキシ基は、直鎖状又は分枝鎖状で非置換である。炭素原子数１以上６以下のアルコキシ基としては、例えば、メトキシ基、エトキシ基、ｎ−プロポキシ基、イソプロポキシ基、ｎ−ブチルオキシ基、ｓ−ブチルオキシ基、ｔ−ブチルオキシ基、ｎ−ペンチルオキシ基、ｔ−ペンチルオキシ基又はｎ−ヘキシルオキシ基が挙げられる。
【００２１】
炭素原子数６以上１４以下のアリール基は、例えば、炭素原子数６以上１４以下の非置換の芳香族単環炭化水素基、炭素原子数６以上１４以下の非置換の芳香族縮合二環炭化水素基又は炭素原子数６以上１４以下の非置換の芳香族縮合三環炭化水素基である。炭素原子数６以上１４以下のアリール基としては、例えば、フェニル基、ナフチル基、アントリル基又はフェナントリル基が挙げられる。
【００２２】
炭素原子数５以上１２以下のシクロアルキリデン基は、非置換である。炭素原子数５以上１２以下のシクロアルキリデン基としては、例えば、シクロペンチリデン基、シクロヘキシリデン基、シクロへプチリデン基、シクロオクチリデン基、シクロノニリデン基、シクロデシリデン基、シクロウンデシリデン基又はシクロドデシリデン基が挙げられる。
【００２３】
＜本実施形態：電子写真感光体＞
本発明の本実施形態に係る電子写真感光体（以下、感光体と記載することがある。）は、導電性基体と、感光層とを備える。感光体としては、例えば、単層型電子写真感光体（以下、単層型感光体と記載することがある。）又は積層型電子写真感光体（以下、積層型感光体と記載することがある。）が挙げられる。
【００２４】
［１．単層型感光体］
以下、図１を参照して、単層型感光体の構造について説明する。図１は、本実施形態に係る感光体１の一例を示す概略断面図である。
【００２５】
図１では、感光体１は単層型感光体を示す。図１（ａ）に示すように、単層型感光体は、例えば、導電性基体２と感光層３とを備える。単層型感光体は、感光層３として単層型感光層３ａを備える。単層型感光層３ａは、一層の感光層３である。図１（ａ）のように、感光層３は導電性基体２上に直接的に配置されてもよい。
【００２６】
図１（ｂ）に示すように、単層型感光体は、導電性基体２と、単層型感光層３ａと、中間層（下引き層）４とを備えてもよい。中間層４は、導電性基体２と単層型感光層３ａとの間に設けられる。図１（ｂ）に示すように、感光層３は、中間層４を介して導電性基体２上に間接的に配置されてもよい。また、図１（ｃ）に示すように、単層型感光層３ａ上に保護層５が設けられてもよい。
【００２７】
単層型感光層３ａの厚さは、単層型感光層としての機能を十分に発現できる限り、特に限定されない。単層型感光層３ａの厚さは、５μｍ以上１００μｍ以下であることが好ましく、１０μｍ以上５０μｍ以下であることがより好ましい。
【００２８】
［２．積層型感光体］
積層型感光体では、感光層は、電荷発生層と、電荷輸送層とを備える。以下、図２を参照して、積層型感光体の構造について説明する。図２は、本実施形態に係る感光体１の別の例を示す概略断面図である。
【００２９】
図２では、感光体１は、積層型感光体を示す。図２（ａ）に示すように、積層型感光体は、例えば、導電性基体２と感光層３とを備える。感光層３は、電荷発生層３ｂと電荷輸送層３ｃとを備える。積層型感光体の耐摩耗性を向上させるためには、図２（ａ）に示すように、導電性基体２上に電荷発生層３ｂが設けられ、電荷発生層３ｂ上に電荷輸送層３ｃが設けられることが好ましい。図２（ｂ）に示すように、積層型感光体では、導電性基体２上に電荷輸送層３ｃが設けられ、電荷輸送層３ｃ上に電荷発生層３ｂが設けられてもよい。
【００３０】
図２（ｃ）に示すように、積層型感光体は、導電性基体２と感光層３と中間層（下引き層）４とを備えていてもよい。中間層４は、導電性基体２と感光層３との間に備えられる。また、感光層３上には、保護層５（図１（ｃ）参照）が設けられていてもよい。
【００３１】
電荷発生層３ｂ及び電荷輸送層３ｃの厚さは、それぞれの層としての機能を十分に発現できる限り、特に限定されない。電荷発生層３ｂの厚さは、０．０１μｍ以上５μｍ以下であることが好ましく、０．１μｍ以上３μｍ以下であることがより好ましい。電荷輸送層３ｃの厚さは、２μｍ以上１００μｍ以下であることが好ましく、５μｍ以上５０μｍ以下であることがより好ましい。
【００３２】
本実施形態に係る感光体１は、感光層３を備える。感光層は、電荷発生剤と、一般式（ＨＴＭ）で表されるターフェニル誘導体（以下、ターフェニル誘導体（ＨＴＭ）と記載することがある。）と、バインダー樹脂とを含む。単層型感光体では、単層型感光層３ａは、例えば、電荷発生剤と、ターフェニル誘導体（ＨＴＭ）と、バインダー樹脂とを含む。積層型感光体では、電荷発生層３ｂは、例えば、電荷発生剤と、電荷発生剤用バインダー樹脂（以下、ベース樹脂と記載することがある）とを含む。電荷輸送層３ｃは、例えば、ターフェニル誘導体（ＨＴＭ）と、バインダー樹脂とを含む。単層型感光層３ａ、電荷発生層３ｂ及び電荷輸送層３ｃは、添加剤を更に含有してもよい。
【００３３】
本実施形態に係る感光体１は、感度特性及びドラム外観に優れる。その理由は以下のように推測される。
【００３４】
本実施形態に係る感光体１は、ターフェニル誘導体（ＨＴＭ）を含む。ターフェニル誘導体（ＨＴＭ）は、一般式（ＨＴＭ）中、Ｒ1及びＲ5のうちの一方は、メチル基又はエチル基を表し、かつＲ1及びＲ5のうちの他方は、水素原子、メチル基又はエチル基を表す。すなわち、ターフェニル誘導体（ＨＴＭ）は、末端の２つのフェニル基のうち、一方のフェニル基は、窒素原子に対する２つのオルト位に置換基を有さず、他方のフェニル基は、窒素原子に対する２つのオルト位の少なくとも一方にメチル基又はエチル基を有する。ターフェニル誘導体（ＨＴＭ）は、このような構造を有するため、溶剤への溶解性に優れ、感光層用塗布液を調製しやすく、かつバインダー樹脂との相溶性に優れ、感光層３中での分散性に優れる。よって、ターフェニル誘導体（ＨＴＭ）は、感光層３において結晶化しにくい。本実施形態に係る感光体１は、ドラム外観に優れると考えられる。
【００３５】
更に、ターフェニル誘導体（ＨＴＭ）は比較的大きなπ共役系の空間的広がりを有するため、画像形成工程において生じるキャリア（正孔）のターフェニル誘導体（ＨＴＭ）中の分子内移動距離が大きくなる傾向にある。また、感光層３中におけるターフェニル誘導体（ＨＴＭ）間のπ共役系の重なりが大きくなるため、正孔の分子間移動距離が小さくなる傾向にある。また、上述のように、ターフェニル誘導体（ＨＴＭ）は、感光層３中での分散性に優れる。以上から、本実施形態に係る感光体１は、感度特性に優れると考えられる。
【００３６】
以下、感光体の要素として導電性基体、電子輸送剤、電子アクセプター化合物、正孔輸送剤、電荷発生剤、バインダー樹脂、ベース樹脂、添加剤、及び中間層を説明する。また、感光体の製造方法も説明する。
【００３７】
［３．導電性基体］
導電性基体２は、少なくともその表面部が導電性を有する材料（以下、導電性材料と記載することがある。）で形成されていればよい。導電性基体２の一例としては、導電性材料で形成される導電性基体が挙げられる。導電性基体２の別の例としては、導電性材料で被覆されている導電性基体が挙げられる。導電性材料としては、例えば、アルミニウム、鉄、銅、錫、白金、銀、バナジウム、モリブデン、クロム、カドミウム、チタン、ニッケル、パラジウム又はインジウムが挙げられる。これらの導電性材料を単独で用いてもよいし、２種以上を組み合わせて用いてもよい。２種以上の組合せとしては、例えば、合金（より具体的には、アルミニウム合金、ステンレス鋼又は真鍮等）が挙げられる。これらの導電性材料の中でも、感光層３から導電性基体２への電荷の移動が良好であることから、アルミニウム又はアルミニウム合金が好ましい。また、導電性基体２は、その表面にこれら導電性材料の酸化皮膜を有してもよい。
【００３８】
導電性基体２の形状は、画像形成装置の構造に合わせて適宜選択される。導電性基体２の形状としては、例えば、シート状又はドラム状が挙げられる。また、導電性基体２の厚さは、導電性基体の形状に応じて適宜選択される。
【００３９】
［４．電子輸送剤、電子アクセプター化合物］
単層型感光体では、単層型感光層３ａは、電子輸送剤を含むことができる。積層型感光体では、電荷輸送層３ｃは、電子アクセプター化合物を含むことができる。
【００４０】
電子輸送剤及び電子アクセプター化合物としては、例えば、キノン系化合物、ジイミド系化合物、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸、又はジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物、又はジニトロアントラキノン系化合物が挙げられる。これらの電子輸送剤及び電子アクセプター化合物は、１種を単独で使用してもよく、２種以上を組み合わせて使用してもよい。
【００４１】
これらの電子輸送剤及び電子アクセプター化合物のうち、一般式（Ｅ）で表される化合物（以下、化合物（Ｅ）と記載することがある。）を含むことが好ましい。
【００４２】
【化３】
2019078869.tif 000004
【００４３】
一般式（Ｅ）中、Ｒ33、Ｒ34、Ｒ35及びＲ36は、各々独立に、水素原子、炭素原子数１以上６以下のアルキル基又は炭素原子数１以上６以下のアルコキシ基、炭素原子数６以上１４以下のアリール基を表す。
【００４４】
一般式（Ｅ）中、Ｒ33、Ｒ34、Ｒ35及びＲ36は、炭素原子数１以上６以下のアルキル基を表すことが好ましく、炭素原子数１以上４以下のアルキル基を表すことがより好ましく、メチル基又はｔ−ブチル基を表すことが更に好ましい。一般式（Ｅ）で表される化合物としては、例えば、化学式（Ｅ−１）で表される化合物（以下、化合物（Ｅ−１）と記載することがある。）が挙げられる。
【００４５】
【化４】
2019078869.tif 000005
【００４６】
電子アクセプター化合物の含有量は、電荷輸送層３ｃのバインダー樹脂１００質量部に対して、１質量部以上１００質量部以下であることが好ましく、１質量部以上５０質量部以下であることがより好ましく、１質量部以上３０質量部以下であることが特に好ましい。
【００４７】
［５．正孔輸送剤］
感光層３は正孔輸送剤としてターフェニル誘導体（ＨＴＭ）を含む。ターフェニル誘導体（ＨＴＭ）は一般式（１）で表される。
【００４８】
【化５】
2019078869.tif 000006
【００４９】
一般式（ＨＴＭ）中、Ｒ1及びＲ5のうちの一方は、メチル基又はエチル基を表す。Ｒ1及びＲ5のうちの他方は、水素原子、メチル基又はエチル基を表す。Ｒ2、Ｒ4、Ｒ6、Ｒ8及びＲ9は、各々独立に、水素原子又はメチル基を表す。Ｒ3及びＲ7は、各々独立に、水素原子、メチル基又はメトキシ基を表す。
【００５０】
一般式（ＨＴＭ）中、Ｒ2、Ｒ4、Ｒ6、Ｒ8及びＲ9は、水素原子を表すことが好ましい。
【００５１】
ターフェニル誘導体（ＨＴＭ）としては、化学式（ＨＴＭ−１）、（ＨＴＭ−２）、（ＨＴＭ−３）、（ＨＴＭ−４）又は（ＨＴＭ−５）で表される化合物（以下、それぞれターフェニル誘導体（ＨＴＭ−１）〜（ＨＴＭ−５）と記載することがある。）が挙げられる。ターフェニル誘導体（ＨＴＭ−１）〜（ＨＴＭ−５）のうち、感光体１の感度特性を更に向上させる観点から、ターフェニル誘導体（ＨＴＭ−４）が好ましい。
【００５２】
【化６】
2019078869.tif 000007
【００５３】
感光体１が単層型感光体である場合、正孔輸送剤の含有量は、単層型感光層３ａに含有されるバインダー樹脂１００質量部に対して、１０質量部以上２００質量部以下であることが好ましく、１０質量部以上１００質量部以下であることがより好ましく、１０質量部以上７５質量部以下であることが特に好ましい。
【００５４】
感光体１が積層型感光体である場合、正孔輸送剤の含有量は、電荷輸送層３ｃに含有されるバインダー樹脂１００質量部に対して、１０質量部以上２００質量部以下であることが好ましく、２０質量部以上１００質量部以下であることがより好ましい。
【００５５】
［６．電荷発生剤］
感光体１が単層型感光体である場合、単層型感光層３ａは、電荷発生剤を含む。感光体１が積層型感光体である場合、電荷発生層３ｂは、電荷発生剤を含む。
【００５６】
電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（より具体的には、セレン、セレン−テルル、セレン−ヒ素、硫化カドミウム、又はアモルファスシリコン等）の粉末、ピリリウム顔料、アンサンスロン系顔料、トリフェニルメタン系顔料、スレン系顔料、トルイジン系顔料、ピラゾリン系顔料、又はキナクリドン系顔料が挙げられる。電荷発生剤は、１種を単独で用いてもよいし、２種以上を組み合わせて用いてもよい。
【００５７】
フタロシアニン系顔料としては、例えば、金属フタロシニアン顔料又は無金属フタロシニン顔料が挙げられる。金属フタロシアニン顔料としては、例えば、ヒドロキシガリウムフタロシアニン顔料、クロロガリウムフタロシアニン顔料又は化学式（ＣＧＭ−Ａ）で表されるチタニルフタロシアニン顔料が挙げられる。無金属フタロシアニン顔料は、化学式（ＣＧＭ−Ｂ）で表される。フタロシアニン系顔料の結晶形状（例えば、Ｘ型、α型、β型、Ｙ型、Ｖ型又はＩＩ型）については特に限定されず、種々の結晶形状を有するフタロシアニン系顔料が使用される。
【００５８】
【化７】
2019078869.tif 000008
【００５９】
無金属フタロシアニン顔料の結晶としては、例えば、無金属フタロシアニンのＸ型結晶（以下、Ｘ型無金属フタロシアニンと記載することがある。）が挙げられる。チタニルフタロシアニン顔料の結晶としては、例えば、チタニルフタロシアニン顔料のα型、β型又はＹ型結晶（以下、それぞれα型チタニルフタロシアニン結晶、β型チタニルフタロシアニン結晶、及びＹ型チタニルフタロシアニン結晶と記載することがある。）が挙げられる。ヒドロキシガリウムフタロシアニン顔料の結晶としては、ヒドロキシガリウムフタロシアニン顔料のＶ型結晶が挙げられる。クロロガリウムフタロシアニンの結晶としては、クロロガリウムフタロシアニン顔料のＩＩ型結晶が挙げられる。
【００６０】
例えば、デジタル光学式の画像形成装置には、７００ｎｍ以上の波長領域に感度を有する感光体を用いることが好ましい。デジタル光学式の画像形成装置としては、例えば、半導体レーザーのような光源を使用した、レーザービームプリンター又はファクシミリが挙げられる。７００ｎｍ以上の波長領域で高い量子収率を有することから、電荷発生剤としては、フタロシアニン系顔料が好ましく、チタニルフタロシアニン顔料がより好ましい。感光層がターフェニル誘導体（ＨＴＭ）を含む場合に感光体１の感度特性及びドラム外観を更に向上させるためには、電荷発生剤としては、Ｙ型チタニルフタロシアニン顔料が更に好ましい。
【００６１】
Ｙ型チタニルフタロシアニン結晶は、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。
【００６２】
（ＣｕＫα特性Ｘ線回折スペクトルの測定方法）
ＣｕＫα特性Ｘ線回折スペクトルの測定方法の一例について説明する。試料（Ｙ型チタニルフタロシアニン顔料）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。
【００６３】
感光体１が単層型感光体である場合、電荷発生剤の含有量は、単層型感光層３ａに含有されるバインダー樹脂１００質量部に対して、０．１質量部以上５０質量部以下であることが好ましく、０．５質量部以上３０質量部以下であることがより好ましく、０．５質量部以上４．５質量部以下であることが特に好ましい。
【００６４】
感光体１が積層型感光体である場合、電荷発生剤の含有量は、電荷発生層３ｂに含有されるベース樹脂１００質量部に対して、５質量部以上１０００質量部以下であることが好ましく、３０質量部以上５００質量部以下であることがより好ましい。
【００６５】
［７．バインダー樹脂］
バインダー樹脂としては、例えば、熱可塑性樹脂、熱硬化性樹脂又は光硬化性樹脂が挙げられる。熱可塑性樹脂としては、例えば、ポリカーボネート樹脂、ポリアリレート樹脂、スチレン−ブタジエン樹脂、スチレン−アクリロニトリル樹脂、スチレン−マレイン酸樹脂、アクリル酸系樹脂、スチレン−アクリル酸樹脂、ポリエチレン樹脂、エチレン−酢酸ビニル樹脂、塩素化ポリエチレン樹脂、ポリ塩化ビニル樹脂、ポリプロピレン樹脂、アイオノマー樹脂、塩化ビニル−酢酸ビニル樹脂、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂又はポリエーテル樹脂が挙げられる。熱硬化性樹脂としては、例えば、シリコーン樹脂、エポキシ樹脂、フェノール樹脂、尿素樹脂又はメラミン樹脂が挙げられる。光硬化性樹脂としては、例えば、エポキシ−アクリル酸系樹脂（より具体的には、エポキシ化合物のアクリル酸誘導体付加物等）又はウレタン−アクリル酸系樹脂（ウレタン化合物のアクリル酸誘導体付加物）が挙げられる。これらのバインダー樹脂は、１種を単独で使用してもよく、２種以上を組み合わせて使用してもよい。
【００６６】
これらのバインダー樹脂のうち、感光体１の感度特性及びドラム外観を更に向上させる観点から、ポリカーボネート樹脂又はポリアリレート樹脂が好ましく、化学式（ＰＣ−１）若しくは（ＰＣ−２）で表される繰り返し単位を有するポリカーボネート樹脂（以下、それぞれポリカーボネート樹脂（ＰＣ−１）及び（ＰＣ−２）と記載することがある。）、又は一般式（ＰＡＲ）で表されるポリアリレート樹脂（以下、ポリアリレート樹脂（ＰＡＲ）と記載することがある。）がより好ましい。
【００６７】
【化８】
2019078869.tif 000009
【００６８】
一般式（ＰＡＲ）中、Ｒ11及びＲ14は、水素原子又はメチル基を表す。Ｒ12、Ｒ13、Ｒ15及びＲ16は、各々独立に、水素原子又は炭素原子数１以上１０以下のアルキル基を表す。Ｒ12とＲ13とは、互いに結合して炭素原子数５以上１２以下のシクロアルキリデン基を表してもよい。Ｒ15とＲ16とは、互いに結合して炭素原子数５以上１２以下のシクロアルキリデン基を表してもよい。Ｘは、化学式（１−１）又は（１−２）で表される二価の置換基である。
【００６９】
【化９】
2019078869.tif 000010
【００７０】
一般式（ＰＡＲ）中、Ｒ12、Ｒ13、Ｒ15及びＲ16が表す炭素原子数１以上１０以下のアルキル基としては、炭素原子数１以上６以下のアルキル基が好ましく、炭素原子数１以上４以下のアルキル基がより好ましく、炭素原子数１以上３以下のアルキル基が更に好ましく、メチル基又はエチル基を表すことが特に好ましい。
【００７１】
一般式（ＰＡＲ）中、Ｒ12とＲ13とが互いに結合して形成する炭素原子数５以上１２以下のシクロアルキリデン基、及びＲ15とＲ16とが互いに結合して形成する炭素原子数５以上１２以下のシクロアルキリデン基は、シクロヘキシリデン基又はシクロドデシリデン基が好ましい。
【００７２】
ポリアリレート樹脂（ＰＡＲ）としては、例えば、化学式（ＰＡＲ−１）、化学式（ＰＡＲ−２）、化学式（ＰＡＲ−３）又は化学式（ＰＡＲ−４）で表される繰返し単位を有するポリアリレート樹脂（以下、それぞれポリアリレート樹脂（ＰＡＲ−１）〜（ＰＡＲ−４）と記載することがある。）が挙げられる。
【００７３】
【化１０】
2019078869.tif 000011
【００７４】
感光体１が正孔輸送剤としてターフェニル誘導体（ＨＴＭ）を含む場合、感光体１の感度特性を更に向上させる観点から、ポリアリレート樹脂（ＰＡＲ）及びポリカーボネート樹脂（ＰＣ−１）及び（ＰＣ−２）のうち、ポリアリレート樹脂（ＰＡＲ−３）若しくは（ＰＡＲ−４）、又はポリカーボネート樹脂（ＰＣ−１）が好ましい。
【００７５】
バインダー樹脂の粘度平均分子量は、２５，０００以上であることが好ましく、３０，０００以上７０，０００以下であることがより好ましく、４５，０００以上５４，０００以下であることがより好ましい。バインダー樹脂の粘度平均分子量が３０，０００以上であると、感光体の耐摩耗性を向上させ易い。バインダー樹脂の粘度平均分子量が７０，０００以下であると、感光層の形成時にバインダー樹脂が溶剤に溶解し易くなり、電荷輸送層用塗布液又は単層型感光層用塗布液の粘度が高くなり過ぎない。その結果、電荷輸送層又は単層型感光層を形成し易くなる。
【００７６】
［８．ベース樹脂］
感光体が積層型感光体である場合、電荷発生層は、ベース樹脂を含有する。ベース樹脂は、感光体に適用できるベース樹脂である限り、特に制限されない。ベース樹脂としては、熱可塑性樹脂、熱硬化性樹脂又は光硬化性樹脂が挙げられる。熱可塑性樹脂としては、例えば、スチレン−ブタジエン樹脂、スチレン−アクリロニトリル樹脂、スチレン−マレイン酸樹脂、スチレン−アクリル酸樹脂、アクリル酸系樹脂、ポリエチレン樹脂、エチレン−酢酸ビニル樹脂、塩素化ポリエチレン樹脂、ポリ塩化ビニル樹脂、ポリプロピレン樹脂、アイオノマー、塩化ビニル−酢酸ビニル樹脂、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルアセタール樹脂、ポリエーテル樹脂又はポリエステル樹脂が挙げられる。熱硬化性樹脂としては、例えば、シリコーン樹脂、エポキシ樹脂、フェノール樹脂、尿素樹脂、メラミン樹脂、又はその他架橋性の熱硬化性樹脂が挙げられる。光硬化性樹脂としては、例えば、エポキシ−アクリル酸系樹脂（より具体的には、エポキシ化合物のアクリル酸誘導体付加物等）又はウレタン−アクリル酸系樹脂（より具体的には、ウレタン化合物のアクリル酸誘導体付加物等）が挙げられる。ベース樹脂は１種を単独で使用してもよいし、２種以上を組み合わせて使用してもよい。
【００７７】
電荷発生層に含有されるベース樹脂は、電荷輸送層に含有されるバインダー樹脂とは異なることが好ましい。電荷輸送層用塗布液の溶剤に電荷発生層を溶解させないためである。積層型感光体の製造では、導電性基体上に電荷発生層を形成し、電荷発生層上に電荷輸送層を形成することが一般的である。電荷輸送層を形成する際に、電荷発生層上に電荷輸送層用塗布液を塗布するからである。
【００７８】
［９．添加剤］
感光体の感光層３（電荷発生層３ｂ、電荷輸送層３ｃ又は単層型感光層３ａ）は、必要に応じて、各種の添加剤を含有してもよい。添加剤としては、例えば、劣化防止剤（より具体的には、酸化防止剤、ラジカル捕捉剤、消光剤又は紫外線吸収剤等）、軟化剤、表面改質剤、増量剤、増粘剤、分散安定剤、ワックス、ドナー、界面活性剤、可塑剤、増感剤又はレベリング剤が挙げられる。
【００７９】
［１０．中間層］
中間層（下引き層）４は、例えば、無機粒子及び樹脂（中間層用樹脂）を含有する。中間層４が存在することにより、電流リークの発生を抑制し得る程度の絶縁状態を維持しつつ、感光体１を露光した時に発生する電流の流れを円滑にして、抵抗の上昇が抑えられると考えられる。
【００８０】
無機粒子としては、例えば、金属（より具体的には、アルミニウム、鉄又は銅等）の粒子、金属酸化物（より具体的には、酸化チタン、アルミナ、酸化ジルコニウム、酸化スズ又は酸化亜鉛等）の粒子、又は非金属酸化物（より具体的には、シリカ等）の粒子が挙げられる。これらの無機粒子は、１種を単独で用いてもよいし、２種以上を併用してもよい。
【００８１】
中間層用樹脂としては、中間層４を形成する樹脂として用いることができる限り、特に限定されない。中間層４は、各種の添加剤を含有してもよい。添加剤は、感光層３の添加剤と同様である。
【００８２】
［１１．感光体の製造方法］
感光体１が単層型感光体である場合、単層型感光体は、例えば、単層型感光層用塗布液を導電性基体２上に塗布し、塗布液を形成する。塗布液を乾燥させることによって製造される。単層型感光層用塗布液は、例えば、電荷発生剤と、正孔輸送剤としてのターフェニル誘導体（ＨＴＭ）と、電子輸送剤と、バインダー樹脂と、必要に応じて添加される添加剤とを、溶剤に溶解又は分散させることにより調製される。
【００８３】
感光体１が積層型感光体である場合、積層型感光体は、例えば、以下のように製造される。まず、電荷発生層用塗布液及び電荷輸送層用塗布液を調製する。電荷発生層用塗布液を導電性基体２上に塗布し、塗布膜を形成する。塗布膜を乾燥させることによって、電荷発生層３ｂを形成する。続いて、電荷輸送層用塗布液を電荷発生層３ｂ上に塗布し、塗布膜を形成する。塗布膜を乾燥させることによって、電荷輸送層３ｃを形成する。これにより、積層型感光体が製造される。
【００８４】
電荷発生層用塗布液は、例えば、電荷発生剤と、ベース樹脂と、必要に応じて添加される添加剤とを、溶剤に溶解又は分散させることにより調製される。電荷輸送層用塗布液は、正孔輸送剤としてのターフェニル誘導体（ＨＴＭ）と、電子アクセプター化合物と、バインダー樹脂と、必要に応じて添加される添加剤とを、溶剤に溶解又は分散させることにより調製される。
【００８５】
単層型感光層用塗布液、電荷発生層用塗布液及び電荷輸送層用塗布液（以下、これら３つの塗布液を合わせて塗布液と記載することがある。）に含有される溶剤は、塗布液に含まれる各成分を溶解又は分散でき、かつ塗布膜から除去され得る限り、特に限定されない。溶剤としては、例えば、アルコール（より具体的には、メタノール、エタノール、イソプロパノール又はブタノール等）、脂肪族炭化水素（より具体的には、ｎ−ヘキサン、オクタン又はシクロヘキサン等）、芳香族炭化水素（より具体的には、ベンゼン、トルエン又はキシレン等）、ハロゲン化炭化水素（より具体的には、ジクロロメタン、ジクロロエタン、四塩化炭素又はクロロベンゼン等）、エーテル（より具体的には、ジメチルエーテル、ジエチルエーテル、テトラヒドロフラン、エチレングリコールジメチルエーテル、ジエチレングリコールジメチルエーテル又はプロピレングリコールモノメチルエーテル等）、ケトン（より具体的には、アセトン、メチルエチルケトン又はシクロヘキサノン等）、エステル（より具体的には、酢酸エチル又は酢酸メチル等）、ジメチルホルムアルデヒド、ジメチルホルムアミド、又はジメチルスルホキシドが挙げられる。これらの溶剤は、１種単独で又は２種以上を組み合わせて用いられる。感光体１の製造時の作業性を向上させるためには、溶剤として非ハロゲン溶剤（ハロゲン化炭化水素以外の溶剤）を用いることが好ましい。
【００８６】
塗布液は、各成分を混合し、溶剤に分散することにより調製される。混合又は分散には、例えば、ビーズミル、ロールミル、ボールミル、アトライター、ペイントシェーカー又は超音波分散機を用いることができる。
【００８７】
塗布液は、各成分の分散性を向上させるために、例えば、界面活性剤を含有してもよい。
【００８８】
塗布液を塗布する方法としては、塗布液を導電性基体上に均一に塗布できる方法である限り、特に限定されない。塗布方法としては、例えば、ディップコート法、スプレーコート法、スピンコート法又はバーコート法が挙げられる。
【００８９】
塗布膜を乾燥させる方法としては、塗布液中の溶剤を蒸発させ得る限り、特に限定されない。例えば、高温乾燥機又は減圧乾燥機を用いて、熱処理（熱風乾燥）する方法が挙げられる。熱処理条件は、例えば、４０℃以上１５０℃以下の温度、かつ３分間以上１２０分間以下の時間である。
【００９０】
なお、感光体１の製造方法は、必要に応じて、中間層を形成する工程及び保護層を形成する工程の一方又は両方を更に含んでもよい。中間層を形成する工程及び保護層を形成する工程では、公知の方法が適宜選択される。
【実施例】
【００９１】
以下、実施例を用いて本発明を更に具体的に説明する。しかし、本発明は実施例の範囲に何ら限定されない。
【００９２】
＜１．感光体の材料＞
積層型感光体の感光層を形成するための材料として、以下の電子アクセプター化合物、正孔輸送剤、電荷発生剤及びバインダー樹脂を準備した。
【００９３】
［１−１．電子アクセプター化合物］
本実施形態で説明した電子アクセプター化合物として化合物（Ｅ−１）を準備した。
【００９４】
［１−２．正孔輸送剤］
本実施形態で説明した正孔輸送剤としてのターフェニル誘導体（ＨＴＭ−１）〜（ＨＴＭ−５）を準備した。更に、正孔輸送剤（ＨＴＭ−６）〜（ＨＴＭ−９）を準備した。正孔輸送剤（ＨＴＭ−６）〜（ＨＴＭ−９）は、それぞれ化学式（ＨＴＭ−６）〜（ＨＴＭ−９）で表される。
【００９５】
【化１１】
2019078869.tif 000012
【００９６】
［１−３．電荷発生剤］
本実施形態で説明した電荷発生剤（ＣＧＭ−Ａ）を準備した。電荷発生剤（ＣＧＭ−Ａ）は、化学式（ＣＧＭ−Ａ）で表されるチタニルフタロシアニンであり、結晶構造は公知のＹ型であった。
【００９７】
Ｙ型チタニルフタロシアニン結晶は、ＣｕＫα特性Ｘ線回折スペクトルチャートにおいて、ブラッグ角２θ±０．２°＝９．２°、１４．５°、１８．１°、２４．１°、２７．２°にピークを有しており、主ピークは２７．２°であった。なお、ＣｕＫα特性Ｘ線回折スペクトルは、本実施形態で説明した測定装置及び測定条件で測定された。
【００９８】
［１−４．バインダー樹脂］
バインダー樹脂として本実施形態で説明したポリカーボネート樹脂（ＰＣ−１）〜（ＰＣ−２）（粘度平均分子量はそれぞれ５０，０００及び５１，０００であった。）及びポリアリレート樹脂（ＰＡＲ−１）〜（ＰＡＲ−４）（粘度平均分子量はそれぞれ４８，７００、４５，９００、５１，２００及び５３，２００であった。）を準備した。
【００９９】
更に、バインダー樹脂としてポリアリレート樹脂（ＰＡＲ−５）〜（ＰＡＲ−６）及びポリカーボネート樹脂（ＰＣ−３）〜（ＰＣ−５）を準備した。ポリアリレート樹脂（ＰＡＲ−５）〜（ＰＡＲ−６）は、それぞれ化学式（ＰＡＲ−５）〜（ＰＡＲ−６）で表される。ポリカーボネート樹脂（ＰＣ−３）〜（ＰＣ−５）は、それぞれ化学式（ＰＣ−３）〜（ＰＣ−５）で表される。
【０１００】
【化１２】
2019078869.tif 000013
【０１０１】
＜２．感光体の製造＞
感光層を形成するための材料を用いて、感光体（Ａ−１）〜（Ａ−１５）及び感光体（Ｂ−１）〜（Ｂ−４）を製造した。
【０１０２】
［２−１．感光体（Ａ−１）の製造］
（下引き層の形成）
はじめに、表面処理された酸化チタン（テイカ株式会社製「試作品ＳＭＴ−Ａ」、数平均一次粒径１０ｎｍ）を準備した。詳しくは、アルミナとシリカとを用いて表面処理し、更に、表面処理された酸化チタンを湿式分散しながらメチルハイドロジェンポリシロキサンを用いて表面処理したものを準備した。次いで、表面処理された酸化チタン（２質量部）と、共重合ポリアミド樹脂（東レ株式会社製「アミラン（登録商標）ＣＭ８０００」）（１質量部）とを、混合溶媒に対して添加した。この共重合ポリアミド樹脂は、６，１２，６６，６１０四元共重合ポリアミド樹脂であった。混合溶媒は、メタノール（１０質量部）と、ブタノール（１質量部）と、トルエン（１質量部）とを含んでいた。ビーズミルを用いて、これらの材料（表面処理した酸化チタン及び共重合ポリアミド樹脂）と、混合溶媒とを５時間混合し、混合溶媒中に材料を分散させた。これにより、下引き層用塗布液を作製した。
【０１０３】
得られた下引き層用塗布液を、目開き５μｍのフィルターを用いてろ過した。その後、導電性基体としてのアルミニウム製のドラム状支持体（直径３０ｍｍ、全長２４６ｍｍ）の表面に、中間層用塗布液をディップコート法を用いて塗布した。続いて、塗布した下引き層用塗布液を１３０℃で３０分間乾燥させて、導電性基体（ドラム状支持体）上に下引き層（膜厚２μｍ）を形成した。
【０１０４】
（電荷発生層の形成）
次に、電荷発生剤として化合物（ＣＧＭ−Ａ）（Ｙ型チタニルフタロシアニン結晶）（１．５質量部）と、バインダー樹脂としてポリビニルアセタール樹脂（積水化学工業株式会社「エレックスＢＸ−５」）（１質量部）とを、混合溶媒に対して添加した。この混合溶媒は、プロピレングリコールモノメチルエーテル（４０質量部）と、テトラヒドロフラン（４０質量部）とを含んでいた。ビーズミルを用いて、これら材料（Ｙ型チタニルフタロシアニン結晶及びポリビニルアセタール樹脂）を２時間混合し、混合溶剤中に材料を分散させて、電荷発生層用塗布液を作製した。得られた電荷発生層用塗布液を、目開き３μｍのフィルターを用いてろ過した。次いで、得られたろ過液を、上述のようにして形成された下引き層上にディップコート法を用いて塗布し、５０℃で５分間乾燥させた。これにより、下引層上に電荷発生層（膜厚０．３μｍ）を形成した。
【０１０５】
（電荷輸送層の形成）
次に、正孔輸送剤としてのターフェニル誘導体（ＨＴＭ−１）（６０質量部）と、添加剤としての酸化防止剤（ＢＡＳＦ社製「イルガノックス（登録商標）１０１０」）（０．５質量部）及びレベリング剤（信越化学工業株式会社製「ジメチルシリコーンオイルＫ９６−５０ＣＳ」）（０．０５質量部）と、電子アクセプター化合物（Ｅ−１）（２質量部）と、バインダー樹脂としてのポリアリレート樹脂（ＰＡＲ−１）（１００質量部）とを、混合溶媒に対して添加した。混合溶媒は、テトラヒドロフラン（３５０質量部）と、トルエン（３５０質量部）とを含んでいた。これら材料及び混合溶媒を混合し、混合溶剤中に材料を分散させて、電荷輸送層用塗布液を調製した。調製した電荷輸送層用塗布液を、電荷発生層用塗布液と同様の方法で電荷発生層上に塗布し、１２０℃にて４０分乾燥し、膜厚２０μｍの電荷輸送層を形成し感光体（Ａ−１）を作製した。感光体（Ａ−１）は、導電性基体上に、下引層、電荷発生層及び電荷輸送層の順で積層されていた。
【０１０６】
［２−２．感光体（Ａ−２）〜（Ａ−１５）及び感光体（Ｂ−１）〜（Ｂ−４）の製造］
以下の点を変更した以外は、感光体（Ａ−１）の製造と同様の方法で、感光体（Ａ−２）〜（Ａ−１５）及び感光体（Ｂ−１）〜（Ｂ−４）をそれぞれ製造した。感光体（Ａ−１）の製造に用いた正孔輸送剤としてのターフェニル誘導体（ＨＴＭ−１）を、表１に示す種類の正孔輸送剤に変更した。感光体（Ａ−１）の製造に用いたバインダー樹脂としてのポリアリレート樹脂（ＰＡＲ−１）を、表１に示す種類のバインダー樹脂に変更した。
【０１０７】
＜３．感光体の評価＞
［３−１．感光体の感度特性の評価］
製造した感光体（Ａ−１）〜（Ａ−１５）及び感光体（Ｂ−１）〜（Ｂ−４）の各々に対して、感度特性を評価した。感度特性の評価は、温度１０℃及び湿度２０％ＲＨの環境下で行った。まず、ドラム感度試験機（ジェンテック株式会社製）を用いて、ドラム回転数３１ｒｐｍ及びドラム流込電流−１０μＡの条件で、感光体の表面を−６００Ｖに帯電させた。次いで、バンドパスフィルターを用いて、ハロゲンランプの白色光から単色光（波長７８０ｎｍ、光強度０．２６μＪ／ｍ2）を取り出した。取り出された単色光を、感光体の表面に照射した。照射が開始してから５０ミリ秒経過した時の感光体の表面電位を測定した。測定された表面電位を、露光後電位（ＶL、単位Ｖ）とした。測定された感光体の露光後電位（ＶL）を、表１に示す。なお、露光後電位（ＶL）の絶対値が小さいほど、感光体の電気特性が優れていることを示す。
【０１０８】
［３−２．感光体の外観評価］
製造した感光体（Ａ−１）〜（Ａ−１５）及び感光体（Ｂ−１）〜（Ｂ−４）の各々に対して、外観を評価した。感光体表面の外観（ドラム外観）の評価は、温度２３℃及び相対湿度５０％ＲＨで行われた。感光体表面を目視にて観察し、下記基準に基づいて判定した。
【０１０９】
（ドラム外観の評価基準）
評価Ａ（良い）：感光体表面に白い曇りが確認されない。
評価Ｂ（普通）：感光体表面に白い曇りがわずかに確認されるが、実用上問題ない。
評価Ｃ（悪い）：感光体表面に白い曇りが確認され、実用上問題がある。
【０１１０】
表１に感光体（Ａ−１）〜（Ａ−１５）及び感光体（Ｂ−１）〜（Ｂ−４）の構成を示す。表１中、ＨＴＭ及びＲｅｓｉｎは、それぞれ正孔輸送剤及びバインダー樹脂を示す。表１中、ＨＴＭ欄のＨＴＭ−１〜ＨＴＭ−５及びＨＴＭ−６〜ＨＴＭ−９は、それぞれターフェニル誘導体（ＨＴＭ−１）〜（ＨＴＭ−５）及び正孔輸送剤（ＨＴＭ−６）〜（ＨＴＭ−９）を示す。表１中、バインダー樹脂の種類欄のＰＡＲ−１〜ＰＡＲ−６及びＰＣ−１〜ＰＣ−５は、それぞれポリアリレート樹脂（ＰＡＲ−１）〜（ＰＡＲ−６）及びポリカーボネート樹脂（ＰＣ−１）〜（ＰＣ−５）を示す。
【０１１１】
【表１】
2019078869.tif 000014
【０１１２】
表１に示すように、感光体（Ａ−１）〜（Ａ−１５）では、電荷発生層は、電荷発生剤を含む。電荷輸送層は、正孔輸送剤と、バインダー樹脂とを含有していた。詳しくは、正孔輸送剤は、ターフェニル誘導体（ＨＴＭ−１）〜（ＨＴＭ−５）の何れか１種であった。ターフェニル誘導体（ＨＴＭ−１）〜（ＨＴＭ−５）はターフェニル誘導体（ＨＴＭ）に包含される化合物であった。
【０１１３】
表１に示すように、感光体（Ａ−１）〜（Ａ−１５）では、感光体の露光後電位は、−１２４Ｖ以上−１０３Ｖ以下であり、かつドラム外観の評価結果はＡ（良い）又はＢ（普通）であった。
【０１１４】
表１に示すように、感光体（Ｂ−１）〜（Ｂ−４）では、正孔輸送剤は、正孔輸送剤（ＨＴＭ−６）〜（ＨＴＭ−９）の何れかであった。正孔輸送剤（ＨＴＭ−６）〜（ＨＴＭ−９）は、正孔輸送剤（ＨＴＭ）に包含される化合物ではなかった。
【０１１５】
表１に示すように、感光体（Ｂ−１）〜（Ｂ−４）では、露光後電位は、−１５６Ｖ以上−１３７Ｖ以下であった。感光体（Ｂ−１）〜（Ｂ−３）では、ドラム外観の評価結果は、全てＣ（悪い）であった。
【０１１６】
感光体（Ａ−１）〜（Ａ−１５）は、感光体（Ｂ−１）〜（Ｂ−４）に比べ、感度特性及びドラム外観に優れる。
【産業上の利用可能性】
【０１１７】
本発明に係る感光体は、画像形成装置に利用することができる。
【符号の説明】
【０１１８】
１    電子写真感光体
２    導電性基体
３    感光層
３ａ  単層型感光層
３ｂ  電荷発生層
３ｃ  電荷輸送層
【図１】
2019078869.tif 000022
【図２】
2019078869.tif 000023